(57)【要約】【課題】  トンネル、立坑、ダム等の透水性岩盤に設ける構造物の止水をする際に、止水材料の注入範囲を拡大し、細かい亀裂にも充填できるようにして構造物周囲の岩盤に高い止水効果を得ることができる低濃度グラウト工法を提供する。【解決手段】  トンネル周囲の岩盤にセメントミルクを注入するためのグラウト孔を複数ボーリング等によって形成し、その後、セメント／水の比が１／３０〜１／５００のセメントミルクを複数孔のうちの第１の孔に注入しかつ第２のグラウト孔から余剰水を排水する工程と、第２の孔にセメントミルクを注入しかつ第１の孔または他の孔から余剰水を排水する工程とを複数孔に対して順次行う。【選択図】図４
2006299741.tif 000002
【特許請求の範囲】
【請求項１】
ダム、トンネルまたは立坑等の構造物を透水性岩盤に設ける際に、その岩盤に止水材を注入してその岩盤から湧水等の水が浸入するのを止めるグラウト工法において、
構造物周囲の岩盤内にセメント／水が１／３０〜１／５００の割合のセメントミルクからなる止水材を注入して、当該岩盤内に止水領域を形成することを特徴とする低濃度グラウト工法。
【請求項２】
構造物周囲の岩盤にセメントミルクを注入するための第１および第２の孔を含む複数の孔を形成し、その後、
第１の孔にセメントミルクを注入しかつ他の孔から余剰水を排水する工程と、
第２の孔にセメントミルクを注入しかつセメントミルク注入後の第１の孔およびセメントミルク未注入の孔から余剰水を排水する工程とを複数孔に対して順次行うことを特徴とする請求項１に記載の低濃度グラウト工法。
【請求項３】
トンネル周囲の岩盤にセメントミルクを注入するための孔をトンネル周方向に複数配列した状態に形成し、その複数配列した状態に形成した孔の組をトンネル長さ方向に複数組形成しており、
隣接する各組の孔の形成位置を、トンネル長さ方向から見てトンネル周方向にずれた千鳥配置としたことを特徴とする低濃度グラウト工法。
【請求項４】
隣接する複数の孔に一括してセメントミルクを注入することを特徴とする請求項２または３に記載の低濃度グラウト工法。
【請求項５】
セメントミルクを注入する孔以外の孔であってセメントミルク未注入の孔には圧力制御手段を設けて、その孔の余剰水の排水量を制御することを特徴とする請求項１から４のうちの１項に記載の低濃度グラウト工法。
【請求項６】
セメントミルク未注入の複数の孔は、レシーバを介して連結して圧力を均一化することを特徴とする請求項５に記載の低濃度グラウト工法。
【請求項７】
セメントミルクを注入する圧力は、３（ＭＰａ）〜１０（ＭＰａ）とすることを特徴とする請求項１から６のうちの１項に記載の低濃度グラウト工法。
【請求項８】
セメントは、普通ポルトランドセメントよりも細粒の高炉スラグ、または、その高炉スラグに普通ポルトランドセメントよりも細粒のセメントもしくはフライアッシュを添加したものであることを特徴とする請求項１から７のうちの１項に記載の低濃度グラウト工法。
【請求項９】
セメントミルクを孔に注入するに際して、注入の進行に応じてセメントミルクの注入圧力を大きくすることを特徴とする請求項１から８のうちの１項に記載の低濃度グラウト工法。
【発明の詳細な説明】
【技術分野】
【０００１】
本発明は、ダム、トンネル、立坑等を透水性岩盤に設けた構造物において岩盤から構造物に出て来る湧水を確実に止水できる低濃度グラウト工法に関する。
【背景技術】
【０００２】
一般に透水性岩盤に止水施工をするために、セメントミルクからなる止水材を注入する工法をグラウト工法と称している。以下の記述においてグラウトといった場合は、止水材を注入（岩盤の湧水圧力よりも高い圧力で注入）することをいう。
【０００３】
従来、岩盤の上にダムを築いた時には、図８に示すように、ダムａ下部周囲の透水性の岩盤ｂから水が漏れるのを防止するためにグラウトカーテンｃを設けるのが通常である。
【０００４】
このグラウトカーテンｃは、難透水性（または遮水性）の岩盤ｄに至るまで孔（グラウト孔）ｅをボーリングし、その孔ｅからセメントミルクを透水性の岩盤ｂ内に注入することによって図８に示す斜線の範囲のように形成している。これによって、グラウトカーテンｃは、図８（ｂ）に矢印で示す透水が流れるのを遮る。
【０００５】
このように止水の必要な部分にセメントミルクを注入する工法が、今日のグラウト工法の基本となっている。
【０００６】
グラウト工法は、岩盤の内部にトンネルや立坑等の掘削を行う場合に、岩盤から浸透して来る湧水を止めるためまたは抑制するために内壁部のライニングに適用する。
【０００７】
グラウト工法の例を図９に示す。図９の（ａ）と（ｂ）はトンネルｆと立坑ｇの掘削施工工事において掘削施工前に止水のためにグラウトを注入施工するプレグラウト工法のそれぞれの説明図を示し、（ｃ）はトンネルｆ工事において掘削施工後に止水のためにグラウトを注入施工するポストグラウト工法の説明図をそれぞれ示す。図９においては、孔ｅをボーリングしてその孔ｅから斜線で示す領域にセメントミルクを注入して止水する。
【０００８】
トンネルの工事においては、トンネル内の湧水は水圧が大きいので、図９（ｃ）に示すような、ポストグラウトによってトンネルｆのライニングｈの隙間から湧水が噴出してくるのを止水したのでは、その水圧によってセメントミルクが充分に岩盤内に浸透・充填できず、止水を効果的に行えない場合が多い。
【０００９】
そのため、図９（ａ）に示すように、トンネルｆの掘削施工前に調査をして湧水部を確認したならばプレグラウトによって未然に湧水がトンネル内に出てくるのを防止する場合が多い。立坑においても図９（ｂ）に示すように、同様のプレグラウト工法を行っている。
【００１０】
このようなグラウト工法において、注入材料（主として普通ポルトランドセメントや高炉セメントが用いられる）のセメントミルクの初期濃度は、セメント／水の比（厳密にはセメント水比というがここでは単に「濃度」という）が１／１０〜１／８からスタートし、注入量が少ない場合にはその濃度で最後まで注入するが、注入量が多い場合には、次第に濃度を高めていく。
【００１１】
特開２００２-０１３１５３号（特許文献１）や特開２００３−１７６６９８号（特許文献２）には、トンネルなどの湧水が出るコンクリート構造物をグラウト工法によって止水する技術が示されている。ライニングの止水性能の向上という改良効果を狙ったものである。この特許文献１〜２においてはポストグラウトに関する技術を開示している。ただ、これらの技術では水圧によって湧水が出てくる点までは考慮していない。
【特許文献１】特開２００２-０１３１５３号
【特許文献２】特開２００３−１７６６９８号
【発明の開示】
【発明が解決しようとする課題】
【００１２】
上述のような施工を行う従来のグラウト工法では、普通ポルトランドセメントや高炉セメント等の安価で、どこでも入手できる材料が主体として使われる。
【００１３】
しかしながら、最近は更に注入による改良効果を上げて止水性能を上げなければならないケースが多くなっている。
【００１４】
そのような場合には、非常に高価であるが、より細粒の超微粒子セメント等の細粒セメントが用いられている。ただ、この種のセメントの材料は水和反応による硬化のスタートが早く、流れが止まると短時間で固化するので、グラウト孔の孔底であるいは亀裂内の狭窄部で目詰まりしてしまい、細粒ではあるが、充分な効果を得るには至っていない。
【００１５】
その大きな原因は、セメントミルクの濃度にある。
【００１６】
注入開始においてセメントミルクの濃度が１／１０または１／８では、注入量が少ない場合は、そのまま終了する。多い場合には１／６、１／４、１／２と濃度を上げていくので、グラウトの孔内に沈積したり、亀裂内の幅の大きな所に沈積したりして、奥の方の狭窄部を目詰まりさせるに至っていない可能性が大きい。
【００１７】
さらに注入圧力は１〜２（ＭＰａ：メガパスカル）（ほぼ１０〜２０ｋｇｆ／ｃｍ2）程度が一般的で、周辺の構造物等への影響がない場合でも、最大で５ＭＰａ程度である。
【００１８】
仮にセメントミルクの濃度が小さい水に近い状態であれば、亀裂内での圧力がより奥の方まで伝達されるのであるが、従来のセメントミルクはその濃度が大きすぎるために圧力低下が大きくなり、充分な遮水効果が得られなくなっている。
【００１９】
したがって、最終のグラウト孔の間隔を１．５ｍピッチとした場合でも、岩盤の透水係数の改良限界が３〜５×１０-5（ｃｍ／ｓｅｃ）程度、高価な超微粒子セメント等を使用した場合でも１×１０-5（ｃｍ／ｓｅｃ）まで改良するのは困難とされている。
【００２０】
最終の孔間隔が１．５ｍピッチということは、セメントミルクの到達範囲でいえば１ｍ以内で、しかも、その範囲でも細かい亀裂が完全には充填されていないということになる。
【００２１】
いままでの研究は、グラウトの効果を高めるためには「セメントの粒径を細かくする」ことに主眼が置かれており、濃度や粘性の面は全く忘れられていたわけである。
【００２２】
それはグラウトのコストが「材料費＋注入時間」で決まるので、濃度を小さくすると注入時間が大幅に増加して、コストが単純に高くなると考えられていたからである。
【００２３】
本発明は、上記の実情に鑑みなされたものであって、トンネル、立坑、ダム等の透水性岩盤に設ける構造物の止水をする際に、止水材料の注入範囲を拡大し、細かい亀裂にも充填できるようにして構造物周囲の岩盤に高い止水効果を得ることができる低濃度グラウト工法を提供しようとするものである。
【課題を解決するための手段】
【００２４】
本発明は低濃度グラウト工法に係るものである。
【００２５】
請求項１に記載の発明は、ダム、トンネルまたは立坑等の構造物を透水性岩盤に設ける際に、その岩盤に止水材を注入してその岩盤から湧水等の水が浸入するのを止めるグラウト工法において、構造物周囲の岩盤内にセメント／水が１／３０〜１／５００の割合のセメントミルクからなる止水材を注入して、当該岩盤内に止水領域を形成することを特徴とする低濃度グラウト工法である。
【００２６】
請求項２に記載の発明は、構造物周囲の岩盤にセメントミルクを注入するための第１および第２の孔を含む複数の孔を形成し、その後、第１の孔にセメントミルクを注入しかつ他の孔から余剰水を排水する工程と、第２の孔にセメントミルクを注入しかつセメントミルク注入後の第１の孔およびセメントミルク未注入の孔から余剰水を排水する工程とを複数孔に対して順次行うことを特徴とする請求項１に記載の低濃度グラウト工法である。
【００２７】
請求項３に記載の発明は、トンネル周囲の岩盤にセメントミルクを注入するための孔をトンネル周方向に複数配列した状態に形成し、その複数配列した状態に形成した孔の組をトンネル長さ方向に複数組形成しており、隣接する各組の孔の形成位置を、トンネル長さ方向から見てトンネル周方向にずれた千鳥配置としたことを特徴とする低濃度グラウト工法である。
【００２８】
請求項４に記載の発明は、隣接する複数の孔に一括してセメントミルクを注入することを特徴とする請求項２または３に記載の低濃度グラウト工法である。
【００２９】
請求項５に記載の発明は、セメントミルクを注入する孔以外の孔であってセメントミルク未注入の孔には圧力制御手段を設けて、その孔の余剰水の排水量を制御することを特徴とする請求項１から４のうちの１項に記載の低濃度グラウト工法である。
【００３０】
請求項６に記載の発明は、セメントミルク未注入の複数の孔は、レシーバを介して連結して圧力を均一化することを特徴とする請求項５に記載の低濃度グラウト工法である。
【００３１】
請求項７に記載の発明は、セメントミルクを注入する圧力は、３（ＭＰａ）〜１０（ＭＰａ）とすることを特徴とする請求項１から６のうちの１項に記載の低濃度グラウト工法である。
【００３２】
請求項８に記載の発明は、セメントは、普通ポルトランドセメントよりも細粒の高炉スラグ、または、その高炉スラグに普通ポルトランドセメントよりも細粒のセメントもしくはフライアッシュを添加したものであることを特徴とする請求項１から７のうちの１項に記載の低濃度グラウト工法である。
なお、普通ポルトランドセメントよりも細粒の高炉スラグ、細粒のセメントもしくはフライアッシュは、粒径がＤ５０で８〜４（μｍ）好ましくは粒径がＤ５０で略６（μｍ）である細粒のものである。この「細粒」には、少なくとも粒径がＤ５０で３（μｍ）以下の超微粒子を含まない趣旨である。
【００３３】
請求項９に記載の発明は、セメントミルクを孔に注入するに際して、注入の進行に応じてセメントミルクの注入圧力を大きくすることを特徴とする請求項１から８のうちの１項に記載の低濃度グラウト工法である。
【発明の効果】
【００３４】
本発明の請求項１〜９記載の低濃度グラウト工法においては、従来技術との比較において、以下の優れた作用効果を奏し得る。
【００３５】
従来のグラウト工法においては、使用するセメントミルクのセメント／水の割合（濃度）が初期濃度で１／１０である。その濃度のセメントミルクによって沈降試験を行うと、試験開始と同時に沈降が始まり、ブリージング現象によって粒子は下方に沈降・沈積し、上部には水が残る。残った水は懸濁粒子までも凝集作用によって沈降してしまうので、透明度が高くなり過ぎる。
【００３６】
したがって、セメントミルクを注入してグラウトする孔の上部の亀裂に対しては、粒子の少ない水が供給されて充填効果は余り期待できなくなる。一方、下部の亀裂に対しては、沈降した濃度が大きい材料が供給されて亀裂の入り口部で目詰まりするか、入り口部が完全に塞がれてしまう。
よって、グラウト孔周辺の亀裂は充分に充填されなくなる。
【００３７】
また、従来のセメント系の材料を用いるグラウト工法では、透水性の改良効果が３〜５×１０-5（ｃｍ／ｓｅｃ）程度で充分な止水効果が期待できるものではなく、その改良のために、より細粒にする研究において超微粒子セメント等の材料を開発・使用できるようになっていたが、それでも改良の効果は、１×１０-5（ｃｍ／ｓｅｃ）まで改良するのは困難であるといわれていた。
【００３８】
一方、本発明においては、セメントミルクのセメント／水である濃度が１／５０以下の場合、沈降速度は遅くなり、その濃度が小さいので、孔（グラウト孔）内に沈積する量は大幅に低減すると同時に、上部の水は凝集作用が解消して懸濁状態が長く続くので、下部の亀裂に対しても、上部の亀裂に対しても、ほぼ均等に材料の細かい粒子が供給されるので、充分な改良効果が期待できる。
【００３９】
また、本発明においてセメントミルクの濃度は、１／１００〜１／２００とすることが好適であるが、大きな亀裂帯を処理することもあるので、本発明の対象となるセメントミルクの濃度の範囲は１／３０〜１／５００としている。
【００４０】
濃度の小さなセメントミルクをグラウトに用いることによって、粒子は凝集しにくくなり、懸濁状態が長時間維持できるようになると同時に孔底に沈積する量が少なくなるので、従来工法では５（ｍ）程度と言われていた注入区間を数倍に長くし、止水の効果を落とさずに複数孔を同時に注入することが可能になる。これによって、円形トンネルの１断面同時注入ができるようになり、コストダウンと安全性の向上が可能になる。
【００４１】
本発明においては、低濃度のセメントミルクを注入する工法を使用すれば、改良効果は大幅に向上し、１×１０-6（ｃｍ／ｓｅｃ）オーダーの改良があまりコストを増やさずにむしろコストを低減して可能になる。
【００４２】
上述のように、注入するセメントミルクの濃度を１／３０〜１／５００に設定し、３（ＭＰａ）以上の高圧で注入して、中空の未グラウト孔、既グラウト孔を有効に配置して、グラウトのセメントミルクや水を効果的に排水する本発明の工法によって、経済性を損なわずに大きな止水の改良効果を得ることができる。
【００４３】
各請求項によれば上記作用効果に加えて以下の作用効果を奏する。
【００４４】
〔請求項２〕について説明する。
請求項２の発明によれば、構造物周囲の岩盤にセメントミルクを注入するための孔を複数ボーリング等によって穿孔形成し、その後、複数孔のうちの第１の孔にセメントミルクを注入しかつ第２の孔から余剰水を排水する工程と、第２の孔にセメントミルクを注入しかつ第１の孔または他の孔から余剰水を排水する工程とを複数孔に対して順次行う。
【００４５】
ここで図１に本発明のグラウト工法の一例を示し、図２に従来のグラウト工法を示す。
従来、ボーリングした孔（「グラウト孔」、「注入孔」または「削孔」ともいう）とセメントミルクの注入（「グラウト」ともいう）の施工順序は一般的に図２の（ｉ）から（iii）の順になる。
【００４６】
すなわち、ボーリングしたグラウト孔（未グラウト孔ｐ、既グラウト孔ｑ）の長さが注入区間長であり、その注入区間長が長くなると、遮水効果が得られにくいので、未グラウト孔ｐに対して注入区間５（ｍ）を１ステージとして、上部から下部へ向かって１ステージづつ削孔・注入を繰り返して１つのボーリング孔のグラウトを終了する。孔同士の間隔は、注入半径（注入範囲）を１（ｍ）程度として、１．５（ｍ）位にするのが一般的である。
【００４７】
これに対して、本発明の低濃度グラウト工法では、セメントミルクのセメント／水が１／３０〜１／５００にし、好適には１／１００〜１／２００とする。そして、図１に示すように、グラウト孔Ａの両側にある未グラウト孔Ｃおよび既グラウト孔Ｂを排水孔として利用して、グラウト孔Ａからセメントミルクを注入する。
【００４８】
岩盤の亀裂幅が不ぞろいでも、セメントミルクは水に近い状態であるから、どの亀裂についても充分にセメントミルクが供給できるので、注入区間を４０〜５０（ｍ）と長く取れるばかりでなく、前記した図９（ｃ）の場合のように、注入区間が短い場合には、複数孔同時注入が可能である。
【００４９】
また、グラウトが終了した時点で孔内に残っているセメントミルクは容易に抜水でき、水洗いしておけば、追加グラウトを行うことが可能であり、更に、排水孔、チェック孔として利用することができる。
【００５０】
これは、セメントミルクを注入する孔とは別途に排水溝を岩盤に形成するのでなく、かつ、孔への無収縮材の充填（孔埋め）は最後に行うことにして、これからグラウトしようとする孔とグラウトが終了した孔を、グラウトの注入効果を高めるためにセメントミルクの誘導孔、余剰水の排水孔に利用するものである。
【００５１】
図１に示す例によって本発明のグラウト工法を詳しく説明する。
グラウト孔Ａの両側にある未グラウト孔Ｃおよび既グラウト孔Ｂを排水孔として利用すると、グラウト孔Ａから岩盤Ｄ内を浸透する（グラウトする）セメントミルクを誘導することができるので、各グラウト孔の間の岩盤を双方向から攻めることになり、グラウト孔の間隔を３〜５（ｍ）と大きくできるのと同時に岩盤の透水性の改良効果も大きくすることができる。
【００５２】
また、グラウト孔Ａから既グラウト孔Ｂへのルートは、既グラウト孔Ｂから岩盤内へのグラウトがなされているので、透水度は改良されているが、グラウト孔Ａから未グラウト孔Ｃへのルートは初めて注入がなされるので、そこへのリーク量が多くなりすぎることがある。この場合には、未グラウト孔の口元にパッカーをセットして、その未グラウト孔Ｃの圧力を上げて注入量を制御することができる。逆にリーク量が小さすぎる場合には、未グラウト孔の口元にバキュームをかけて吸引することも可能である。
【００５３】
なお、既グラウト孔で排水量が多い場合には、改良不十分ということで、再度注入することができる。
【００５４】
また、この既グラウト孔は、グラウトの前後の透水係数や排水量を比較するためにのチェック孔の役割も持たせることができる。
【００５５】
また、グラウト終了時には、安価な無収縮材でまとめて孔埋めすることになるが、場合によってはそのまま孔埋めせずに残すことも考えられる。
【００５６】
グラウトの完了した孔の排水量を測定していけば、グラウトを打ち切ってよい時期も自ずと判るはずであり、従来のグラウトのようにグラウトが終って掘削してみなければ効果が判らないということも無くなる。
【００５７】
〔請求項３〕〜〔請求項６〕について説明する。
請求項３の発明によれば、トンネル周囲の岩盤にセメントミルクを注入するための孔をトンネル周方向に複数配列した状態に形成し、その複数配列した状態に形成した孔の組をトンネル長さ方向に複数組形成しており、隣接する各組の孔の形成位置を、トンネル長さ方向から見てトンネル周方向にずれた千鳥配置としたことによって、上記のように円形トンネル１断面同時注入をする場合に、隣接する組の孔が同時に排水孔となり効率良く余剰水を排水することができる。
【００５８】
また、請求項４の発明によれば、隣接する複数の孔に一括してセメントミルクを注入することによって、工期の短縮をすることができる。
【００５９】
また、請求項５の発明によれば、セメントミルクを注入する孔以外の孔であってセメントミルク未注入の孔には圧力制御手段を設けて、その孔の余剰水の排水量を制御することによって、未注入の孔の排水量が過多になりやすいのを適切に制御することができる。
【００６０】
その場合に、請求項６の発明のように、セメントミルク未注入の複数の孔は、レシーバを介して連結して圧力を均一化すれば、孔毎に圧力設定を細かく行う必要がなく、簡易な構造で余剰水の排水量を制御できる。
【００６１】
〔請求項７〕について説明する。
請求項７の発明においては、セメントミルクを注入する圧力は、３〜１０（Ｍｐａ）とすることが好適であり、例えば外水圧に４（ＭＰａ）を加えた値を最大圧力とする。
【００６２】
セメントミルクの注入に用いる圧力は、周辺の構造物に影響を及ぼさず、注入の反力を受け止める岩盤やコンクリート壁が確保できる範囲で大きい方が良い。
【００６３】
従来より用いられる注入圧力は、１〜２ＭＰａという比較的低い圧力である。この程度の圧力では、亀裂に入ってからは２次元〜３次元の方向にセメントミルクが広がっていくこととそのセメントミルク濃度が大きなものであることとによって、亀裂の先端部では圧力が大幅に低下して、細部までセメントミルクを押し込むことができない。
【００６４】
したがって、セメントミルクの到達範囲は狭く、充分な改良効果が得られないという欠点があった。
【００６５】
請求項９に記載の発明のよう、この圧力をグラウトの進行につれて大きくすることにより、亀裂途中での圧力の低下を少なくすることができるので、亀裂の押し広げ効果も加味して粒子はより遠くへ送ることができるようになる。
【００６６】
よって、粒子の到達範囲はより広くなりより大きな改良効果が得られるようになる。具体的な圧力でいえば最大１０（ＭＰａ：メガパスカル）程度である。
【００６７】
なお、注入に用いるポンプは、最大圧力を設定しておけば、その圧力に達するまでは自動的に送り出す定流量ポンプを使用することが望ましい。図３（ａ）と（ｂ）は、そのような定流量ポンプを用いてグラウトをした場合の、累計注入量の時間変化例と流量および注入圧の時間変化例を示している。
【００６８】
〔請求項８〕について説明する。
請求項８によれば、セメントは、普通ポルトランドセメントよりも細粒の高炉スラグ、または、その高炉スラグに普通ポルトランドセメントよりも細粒のセメントもしくはフライアッシュを添加したものであるので、水和反応および硬化速度が緩やかな材料をセメントに選定することができ、亀裂内に目詰まりした材料はゆっくりと硬化して、止水性能を適切に得ることができる。詳しくは以下に説明する。
【００６９】
注入に用いる材料は、圧力を上げなくても注入量が多い岩盤の場合には、１時間以内に水和反応による硬化が始まる普通ポルトランドセメントでも利用可能である。一般的には、それよりも細粒の材料が適している。
【００７０】
また、従来工法で用いる普通ポルトランドセメントでは、硬化が早く濃度の大きなセメントミルクになり、孔底に沈積したミルクの硬化が始まると同時に、亀裂の入り口付近の狭窄部に目詰まりしたミルクも硬化が始まってその先に送られないので、良好な改良は期待できない。
【００７１】
そこで、高炉スラグのように、水和反応および硬化速度がゆるやかな材料を使用すると注入継続中に硬化することが無く、亀裂内に目詰まりした材料は圧密、脱水されて数日〜数１０日中には、化学的に固化することになり、安定したグラウト材料となる。なお、グラウト孔内のセメントミルクを排水、水洗いして、既グラウト孔を排水孔等に転用することが好適である。
【００７２】
したがって、請求項８のように細粒の材料の中でも硬化時間が遅い細粒の高炉スラグを用いることができる。硬化を早める場合は、高炉スラグに硬化促進剤（粉体と液剤がある）を添加し、一方、硬化を遅らせる場合は細粒フライアッシュを添加することが適している。
【発明を実施するための最良の形態】
【００７３】
以下、本発明の実施の形態を添付図面を参照して説明する。
図４〜図７は本発明を実施する形態の一例であって、図中同一の符号を付した部分は同一物を表わしている。
【００７４】
図４はトンネル工事において止水工事を本発明の低濃度グラウト工法の実施形態によって行うものの説明図であって（ａ）はトンネル横断面視図、（ｂ）がトンネル縦断面視図である。また、図５〜図７は低濃度グラウト工法の説明であって、図５がセメントミルクの注入が済んだ既グラウト孔列（既注入孔列）、図６はセメントミルクを注入対象のグラウト対象孔列（注入対象孔列）、図７はセメントミルクを注入する前の未グラウト列（未注入孔列）をそれぞれ示す。
【００７５】
図４に示すように、この実施形態のグラウト工法は、透水性岩盤１０に円筒形状のトンネル１２を掘削しそのトンネル１２にその岩盤から湧水等の水が浸入することを防止するものである。そして、トンネル１２周囲の岩盤１０内にグラウト孔（注入孔）１４を複数ボーリングして形成し、そのグラウト孔１４を介してトンネル周囲の岩盤１０内にセメント／水が１／３０〜１／５００の割合のセメントミルクを圧力を加えて注入して、当該岩盤内に止水領域１６を形成する工法である。
【００７６】
トンネル１２周囲の岩盤１０にグラウト孔１４をトンネル１２周方向に複数本配列した状態に形成し、その複数本配列した状態に形成したグラウト孔１４の組をトンネル１２長さ方向に複数組（図４で実線のグラウト孔１４Ａと破線のグラウト孔１４Ｂで示す）をボーリングによって穿孔して形成しており、隣接する各組のグラウト孔１４の形成位置を、トンネル１２長さ方向から見てトンネル周方向にずれた千鳥配置としたものである。実施形態のグラウト工法の各条件を以下に詳しく述べる
【００７７】
〔１〕トンネル１２の１断面のグラウト孔１４は周方向に１２本配列した状態に掘削して形成している。
【００７８】
〔２〕トンネルは半径２．５２５（ｍ）とする。各グラウト孔１４の長さは８．５７５（ｍ）とし、各グラウト孔１４は周方向に３０°間隔に配置されており、各グラウト孔１４はその先端同士で５（ｍ）の開きがある。
【００７９】
〔３〕トンネル１２長さ方向に隣接する１２本のグラウト孔１４の組（列状をなしている）のうち、隣接する６孔または４孔に一括してセメントミルクを同時注入する。
【００８０】
〔４〕各組の注入孔は、図４において、グラウト施工方向に順次掘削して形成する。セメントミルクを注入するグラウト孔１４の組（１４Ａ２）の先のグラウト孔１４の組（１４Ｂ１，１４Ａ１）は、グラウト施工前に掘削・形成を完了しておき、それらの組のグラウト孔（１４Ｂ１，１４Ａ１）の注入施工前に透水試験または湧水量を測定しておく。
【００８１】
〔５〕後のグラウト孔１４の組（１４Ａ２，１４Ｂ２）は、セメントミルクの注入の完了したものであって、これらについても前記グラウト孔１４の組（１４Ａ１）と同様に注入施工前に、透水試験または湧水量を測定しておく。
【００８２】
〔６〕セメントミルクを注入する孔以外の孔であってセメントミルク未注入の孔には圧力制御手段を設けて、その孔の余剰水の圧力と排水量を制御する。
【００８３】
圧力制御手段として、実施形態では、レシーバを設けており、セメントミルク未注入の複数の孔１４に、そのレシーバを介して連結して圧力を均一化する。
【００８４】
〔７〕注入圧力は、実施形態では５（ＭＰａ）言い換えればほぼ外水圧＋４０ｋｇｆ／ｃｍ2を最大とする。なお、必要に応じて１０（ＭＰａ）を最大とすることができる。
【００８５】
〔８〕注入するセメントミルクは、原則として濃度は変更しない。しかし、セメントミルクの濃度（セメント／水の割合）は、当初で１／１００とし状況を見て１／５０または１／２００等に変更する。
【００８６】
次に、上記した実施の形態の作動を説明する。
ここで、セメントミルクの注入圧力が高いほうが良いということは、図９の（ａ）や（ｂ）に示したような、トンネルの前方を掘削前に処理するプレグラウトに適しているということである。大きな圧力をかけてもトンネルに支障が無い。
【００８７】
図９の（ｃ）に示すように、トンネル掘削後の周囲岩盤の透水性を改良するグラウトにも適用可能であることを説明する。
【００８８】
このトンネルは、これからボーリングマシンによって拡径する既設トンネルであるが、拡径に際して、地下水位が下がらないように、予め周辺地盤の水密性を高めるために行うセメントミルク注入（グラウト）であり、トンネル内にボーリングマシンや注入ポンプ（グラウトポンプ）を配置してトンネル内部から実施する。
【００８９】
１断面１２本の注入孔を３（ｍ）ピッチで配置し、グラウトは図４（ｂ）の右から左に向かって実施する。
【００９０】
図７に示すように、注入対象のグラウト孔列（１４Ａ２）の１つ前の未グラウト孔１２本（１４Ｂ１）と、図５に示す１つ後の既グラウト孔１２本（１４Ｂ２）を排水並びにセメントミルクの誘導孔にする。
【００９１】
後者の既グラウト孔列（１４Ｂ２）は、一度グラウトされているので、圧力は伝達され難く、排水量も少なくなっている。図５に示すように、コック付きパッカー２０を配置して、効果の確認観察を行う。なお、既グラウト孔は、孔を塞ぐ充填作業は行わず、コック付きパッカー２０は開状態にしておく。湧水のない孔はこのパッカーを設けなくてもよい。
【００９２】
また、前者の未グラウト孔列（１４Ｂ１）は、グラウトされていないのでそのままでは排水量は多く、圧力が高くなる可能性がある。したがって、図７に示すように、１２本の未グラウト孔全部をレシーバタンク２２に直結し、圧力をバランスさせると同時にタンクのコックで排水量を調整することによって、１２本の未グラウト孔全部に係る圧力が大きくなりすぎないように、また、小さくなりすぎないように圧力も調整する。この場合、レシーバタンク２２の圧力はコックに設けられた圧力計を見ながら上がり過ぎないように、コック開度を調整する。
【００９３】
出て来る湧水の水の濁りの変化と量を観察する。事前に透水量、湧水量、湧水圧等、必要な試験を実施する。
【００９４】
図６に示す、グラウトを行うグラウト孔列（１２Ａ１）については、１２本ずつのグラウト列内で同時に注入できるのは、６〜４本である（ポンプの能力の関係）、残りの孔は同じようにレシーバタンク２２に集めて圧力、排水量の管理を行うものとする。符号２４はグラウトポンプであって、注入圧力に３〜１０（ＭＰａ）を発生する能力のあるものである。
【００９５】
具体的には、注入しようとするグラウト孔列は６孔ずつ２度に分けて注入する。６孔同時注入（または４孔同時注入）する。口元にパッカーをセットできないときは間隔をおいてパッカーを縦列したダブルパッカー２６を使用してグラウト孔の口元から１〜２ｍ奥にセットする。
【００９６】
なお、流入孔の圧力はなるべく高くしたほうが良いので、地質状況より、口元からのダブルパッカー２６の位置を調節するものとする。レシーバタンク２２のコックは圧力計を見ながら、上がり過ぎないように開度調整をする。
【００９７】
また、既グラウト孔はなるべく最後まで、孔埋めせずに残しておいて、湧水量の観測に利用して、効果を絶えず確認しながらグラウトを進行させることにより、効率的に安価にグラウトを行うことができる。
【００９８】
なお、孔埋めは最後に無収縮モルタルで充填するものとする。その必要が無い場合は孔埋めは省略することも可能である。
【００９９】
尚、本発明の低濃度グラウト工法は、上記した実施の形態に限定されるものではなく、本発明の要旨を逸脱しない範囲内において種々変更を加え得ることは勿論である。
【図面の簡単な説明】
【０１００】
【図１】本発明のグラウト工法の一例を説明する縦断面図を示す。
【図２】（ｉ）〜（iii）は従来のグラウト工法を順に説明する拡縦断面図を示す。
【図３】（ａ）と（ｂ）は、定流量ポンプを用いてグラウトをした場合の、累計注入量の時間変化例と流量および注入圧の時間変化例の各グラフを示す。
【図４】（ａ）と（ｂ）はトンネルに対する低濃度グラウト工法の説明図であって、横断面視図と縦断視図を示す。
【図５】セメントミルクの注入が済んだ既グラウト孔列（既注入孔列）の説明図を示す。
【図６】セメントミルクのグラウト対象孔列（注入対象孔列）の説明図を示す。
【図７】セメントミルクを注入していない未グラウト孔列（未注入孔列）の説明図を示す。
【図８】（ａ）と（ｂ）岩盤の上にダムを築いた時の、ダム下部の透水性の岩盤から水が漏れるのを防止するためにグラウトカーテンを設ける例のダムの正面断面と側面断面視の説明図を示す。
【図９】グラウト工法の例を示し、（ａ）と（ｂ）はトンネルと立坑の工事においてライニング施工前に止水のためにグラウトを注入施工するプレグラウト工法のそれぞれの説明図を示し、（ｃ）はトンネル工事においてライニング施工後に止水のためにグラウトを注入施工するポストグラウト工法の説明図を示す。
【符号の説明】
【０１０１】
１０  透水性岩盤
１２  トンネル
１４  グラウト孔
１４Ａ，１４Ｂ  グラウト孔列（グラウト孔の組）
２０  コック付きパッカー
２２  レシーバタンク
２４  グラウトポンプ
２６  ダブルパッカー
Ａ  グラウト孔（注入孔）
Ｂ  既グラウト孔（既注入孔）
Ｃ  未グラウト孔（未注入孔）
【図１】
2006299741.tif 000003
【図２】
2006299741.tif 000004
【図３】
2006299741.tif 000005
【図４】
2006299741.tif 000006
【図５】
2006299741.tif 000007
【図６】
2006299741.tif 000008
【図７】
2006299741.tif 000009
【図８】
2006299741.tif 000010
【図９】
2006299741.tif 000011